МОДИФИКАТОР ИНДЕКСА ТЕКУЧЕСТИ ПОЛИМЕРА

1. Способ модификации индекса текучести полимера, включающий:
обеспечение мономеров в реакторе-полимеризаторе;
обеспечение хромового катализатора в реакторе-полимеризаторе; и
обеспечение активного количества модификатора индекса текучести в реакторе-полимеризаторе, при этом указанный модификатор индекса текучести выбран из диоксида углерода, монооксида углерода, 2,4-гексадиена и их комбинаций.
2. Способ по п. 1, отличающийся тем, что указанный модификатор индекса текучести представляет собой диоксид углерода и составляет от 0,50 частей на миллион до 50,00 частей на миллион в расчете на указанные мономеры.
3. Способ по п. 2, отличающийся тем, что обеспечение активного количества модификатора индекса текучести в реакторе-полимеризаторе позволяет получить полимер с индексом текучести, пониженным по сравнению со вторым полимером, имеющим другой индекс текучести, где указанный второй полимер получен посредством того же способа полимеризации, но без применения активного количества модификатора индекса текучести.
4. Способ по п. 3, отличающийся тем, что указанный индекс текучести полимера понижен на от примерно 5% до примерно 50% по сравнению со вторым полимером.
5. Способ по п. 1, отличающийся тем, что указанный модификатор индекса текучести представляет собой монооксид углерода и составляет от 0,010 частей на миллион до 2,000 частей на миллион в расчете на указанные мономеры.
6. Способ по п. 5, отличающийся тем, что обеспечение активного количества модификатора индекса текучести в реакторе-полимеризаторе позволяет получить полимер с индексом текучести, пониженным по сравнению со вторым полимером, имеющим другой индекс текучести, где указанный второй полимер получен посредством того же способа полимеризации, но без применения активного количества модификатора индекса текучести.
7. Способ по п. 6, отличающийся тем, что указанный индекс текучести полимера понижен на от примерно 5% до примерно 50% по сравнению со вторым полимером.
8. Способ по п. 1, отличающийся тем, что указанный модификатор индекса текучести представляет собой 2,4-гексадиен и составляет от 0,05 частей на миллион до 5,00 частей на миллион в расчете на указанные мономеры.
9. Способ по п. 8, отличающийся тем, что обеспечение активного количества модификатора индекса текучести в реакторе-полимеризаторе позволяет получить полимер с индексом текучести полимера, повышенным по сравнению со вторым полимером, имеющим другой индекс текучести, где указанный второй полимер получен посредством того же процесса полимеризации, но без применения активного количества модификатора индекса текучести.
10. Способ по п. 9, отличающийся тем, что указанный индекс текучести полимера повышен на от примерно 50% до примерно 250% по сравнению со вторым полимером.